(57)【要約】【課題】水系インクおよび溶剤系インクの何れのインクに対しても良好に記録できるインクジェット記録材料を提供する。また、インク受容層の厚みが薄くても滲みを防止できるインクジェット記録材料を提供する。【解決手段】インク受容層を有するインクジェット記録材料において、前記インク受容層が、少なくとも、アクリル変性ポリエステル樹脂エマルジョン、および水溶性樹脂から形成されてなるものとする。好ましくは、前記水溶性樹脂をポリビニルピロリドンとする。【選択図】なし【特許請求の範囲】
【請求項１】
インク受容層を有するインクジェット記録材料において、前記インク受容層が、少なくとも、アクリル変性ポリエステル樹脂エマルジョン、および水溶性樹脂から形成されてなることを特徴とするインクジェット記録材料。
【請求項２】
前記水溶性樹脂がポリビニルピロリドンであることを特徴とする請求項１記載のインクジェット記録材料。
【請求項３】
前記ポリエステル樹脂エマルジョン１００重量部に対し、前記水溶性樹脂を２０〜１５０重量部含有することを特徴とする請求項１記載のインクジェット記録材料。
【請求項４】
請求項１から３何れか１項記載のインクジェット記録材料であって、前記インク受容層が支持体上に形成されてなり、前記インクジェット記録材料から前記支持体が除去可能であることを特徴とするインクジェット記録材料。
【発明の詳細な説明】
【技術分野】
【０００１】
本発明はインクジェットプリンタ用の記録材料に関し、水系インクおよび溶剤系インクの何れのインクに対しても良好な記録特性を有するものに関する。
【背景技術】
【０００２】
近年、コンピュータの普及とともに、ハードコピー技術が急速に発達している。ハードコピーの記録方式としては、昇華転写記録方式、電子写真記録方式、インクジェット記録方式等が知られている。
【０００３】
インクジェットプリンタは、ノズルから記録材料に向けてインク液滴を高速で噴射するインクジェット記録方式を用いたプリンタであり、カラー化、小型化がしやすいこと、印字騒音が低いことから、オフィス、ホーム、パーソナルコンピュータ等の端末として、近年急速に普及しつつある。
【０００４】
インクジェット記録方式に使用されるインクとしては、水と低級アルコールを溶媒とするいわゆる水性インクが主流をなしていた。これは水性インクが色調の鮮やかな記録が可能であること、インクの粘度を調節しやすいこと、安全性の面で優れているためである。しかし、水性インクは耐水性に劣るという問題があった。
【０００５】
そこで、近年、パラフィン系インクやシンナー系などの溶剤系インクが開発されている。これら溶剤系インクは、高速記録、高画質記録、高耐水性を必要とする分野で、水性インクの代替として有望視されている。
【０００６】
しかしながら、これら溶剤系インクは耐水性に優れるものの、パラフィン系インクにおいては、記録材料や保護フィルムを侵しやすいという欠点があった。また、シンナー系インクにおいては、臭気がきつく、環境に与える影響が大きく、さらに危険性があるため取扱い時に特定の資格を有する者が必要となってしまうという問題があった。
【０００７】
そこで、グリコールエーテル及びアルキレングリコールを主成分とするグリコール系インクが開発されている。このインクは新しく開発された溶剤系インクであり、耐水性に優れるとともに、上記した従来の溶剤系インクの欠点を解消したものである。
【０００８】
一方、インクジェット記録材料としては、使用するインクに応じて種々のものが提案されている。例えば、水系インク用としては、特許文献１、２のものがあげられ、溶剤系インク用としては、特許文献３〜５のものがあげられる。
【０００９】
しかしながら、水系インクおよび溶剤系インク（溶剤系インクの中でも特にグリコール系インク）の何れのインクに対しても良好に記録できるインクジェット記録材料は未だ提案されていなかった。
【００１０】
また、滲みが発生しやすかったことから、従来のインクジェット記録材料においては、滲みを防止するため、インク受容層に十分な厚みを持たせていた。ところが、インク受容層の厚みが厚い場合、インク受容層を被着体に転写しようとすると、被着体の質感を損なってしまったり、インク受容層が被着体の形状に追従できず、インク受容層に皺が入ったり、インク受容層が割れてしまうという問題があった。
【００１１】
【特許文献１】特開平８−１３２７２７号公報（請求項１）
【特許文献２】特開平１０−３２９４０５号公報（請求項１）
【特許文献３】特開平１１−９９７４２号公報（請求項１）
【特許文献４】特開平１１−１６５４６０号公報（請求項１）
【特許文献５】特開２００３−２６６９２２号公報（請求項１）
【発明の開示】
【発明が解決しようとする課題】
【００１２】
本発明は、上述の事情に鑑みなされたもので、水系インクおよび溶剤系インク（溶剤系インクの中でも特にグリコール系インク）の何れのインクに対しても良好に記録できるインクジェット記録材料を提供することを目的とする。また、インク受容層の厚みが薄くても滲みを防止できるインクジェット記録材料を提供することを目的とする。
【課題を解決するための手段】
【００１３】
上記課題を解決する本発明のインクジェット記録材料は、インク受容層を有するインクジェット記録材料において、前記インク受容層が、少なくとも、アクリル変性ポリエステル樹脂エマルジョン、および水溶性樹脂から形成されてなることを特徴とするものである。
【００１４】
好ましくは、前記水溶性樹脂がポリビニルピロリドンであることを特徴とするものである。
【００１５】
好ましくは、前記ポリエステル樹脂エマルジョン１００重量部に対し、前記水溶性樹脂を２０〜１５０重量部含有することを特徴とするものである。
【００１６】
好ましくは、前記インク受容層が支持体上に形成されてなり、インクジェット記録材料から前記支持体が除去可能であることを特徴とするものである。
【発明の効果】
【００１７】
本発明のインクジェット記録材料は、インク受容層が、少なくとも、アクリル変性ポリエステル樹脂エマルジョン、および水溶性樹脂から形成されてなるものであることから、水系インクおよび溶剤系インク（溶剤系インクの中でも特にグリコール系インク）の何れのインクに対しても良好に記録することができる。また、本発明のインクジェット記録材料は、インク受容層の厚みが薄くても滲みを防止することができることから、転写用途として用いた場合には、被着体の質感が損なわれるのを防止するとともに、転写作業時にインク受容層に皺が入ったり、インク受容層が割れてしまうことを防止することができる。
【発明を実施するための最良の形態】
【００１８】
本発明のインクジェット記録材料は、インク受容層を有するインクジェット記録材料において、前記インク受容層が、少なくとも、アクリル変性ポリエステル樹脂エマルジョン、および水溶性樹脂から形成されてなることを特徴とするものである。以下、各構成要素の実施の形態について説明する。
【００１９】
インク受容層は、インク受容層を構成する樹脂をフィルム化したもののようにインク受容層単独で取り扱うことができるものと、インク受容層単独では取り扱いが困難なものに分けられる。インク受容層単独での取り扱いが困難な場合、インク受容層は支持体上に形成される。支持体は特に限定されるものではないが、ポリエステル樹脂、ポリカーボネート樹脂、ポリ塩化ビニル樹脂、ポリエチレン樹脂、ポリプロピレン樹脂、ポリスチレン樹脂などからなるプラスチックフィルム、その他、紙、繊維布帛などを使用することができる。支持体の厚みは特に限定されるものではないが、搬送の関係上、５μｍ以上にすることが望ましい。
【００２０】
インク受容層は、少なくとも、アクリル変性ポリエステル樹脂エマルジョン、および水溶性樹脂から形成されてなる。インク受容層をこのような樹脂組成とすることにより、水系インクおよび溶剤系インクの何れのインクに対しても記録特性を良好なものとすることができ、さらにインク受容層の厚みを厚くすることなく水系インクの滲みを防止することができる。
【００２１】
アクリル変性ポリエステル樹脂エマルジョンは、水に分散させたポリエステル樹脂とアクリル系樹脂を水中で重合させることなどにより得ることができる。具体的には、ポリエステル樹脂の水系分散体にラジカル重合開始剤を加え、４５〜８５℃の条件で、ビニル系モノマーを加え反応を進める。
【００２２】
このようにアクリル変性ポリエステル樹脂は、溶剤系インクに対する記録特性を付与する役割を有する。さらに、アクリル変性ポリエステル樹脂は、インク受容層の表面張力を適度に高めることができ、水系インクの滲みを効果的に防止することができる。
【００２３】
アクリル変性ポリエステル樹脂のポリエステル樹脂成分は、多塩基酸またはそのエステル形成性誘導体と、ポリオールまたはそのエステル形成性誘導体とから得ることができる。多塩基酸成分としては、テレフタル酸、イソフタル酸、フタル酸、無水フタル酸、２，６−ナフタレンジカルボン酸、１，４−シクロヘキサンジカルボン酸、アジピン酸、セバシン酸、トリメリット酸、ピロメリット酸、ダイマー酸などがあげられる。また、ポリオール成分としては、エチレングリコール、１，４−ブタンジオール、ジエチレングリコール、ジプロピレングリコール、１，６−ヘキサンジオール、１，４−シクロヘキサンジメタノール、キシレングリコール、ジメチロールプロパン、ポリ（エチレンオキシド）グリコール、ポリ（テトラメチレンオキシド）グリコールなどがあげられる。これらモノマーは１種または２種以上を用いることができる。
【００２４】
また、アクリル変性ポリエステル樹脂のアクリル系樹脂成分としては、各種ビニル系モノマーがあげられる。例えば、メチル（メタ）アクリレート、エチル（メタ）アクリレート、２−ヒドロキシエチル（メタ）アクリレート、アクリルアミド、メタクリルアミド、Ｎ−メチル（メタ）アクリルアミド、Ｎ−メチロール（メタ）アクリルアミド、Ｎ，Ｎ−ジメチルアクリルアミド、グリシジル（メタ）アクリレート、アクリル酸、メタクリル酸、イタコン酸、マレイン酸、無水マレイン酸、無水イタコン酸、ビニルイソシアネート、アリルイソシアネート、スチレン、ビニルメチルエーテル、ビニルエチルエーテル、ビニルトリアルコキシシラン、アルキルマレイン酸モノエステル、アルキルフマール酸モノエステル、アクリロニトリル、メタクリロニトリル、塩化ビニリデン、エチレン、プロピレン、塩化ビニル、酢酸ビニル、ブタジエンなどのモノマーがあげられる。これらモノマーは１種または２種以上を用いることができる。
【００２５】
アクリル変性ポリエステル樹脂中のポリエステル樹脂成分とアクリル系樹脂成分との割合は、ポリエステル樹脂成分１００重量部に対し、アクリル系樹脂成分が１０〜１００重量部であることが好ましい。
【００２６】
水溶性樹脂は水系インクに対する記録特性を付与するものである。水溶性樹脂としては、ポリビニルアルコール、ポリビニルピロリドン、ヒドロキシセルロース、メラミン樹脂、アクリル酸、アクリル酸エステル、ナイロン、アクリルアミド共重合体などの合成樹脂やゼラチン、カゼイン、でんぷん、キチン、キトサンなどの天然樹脂があげられる。これらの中でも、溶剤系インクを吸収しやすいポリビニルピロリドンが好適に使用される。
【００２７】
インク受容層を形成するアクリル変性ポリエステル樹脂エマルジョンと水溶性樹脂との添加割合は、アクリル変性ポリエステル樹脂エマルジョン１００重量部に対し、前記水溶性樹脂を２０〜１５０重量部とすることが好ましく、３０〜８０重量部とすることがより好ましい。このような添加割合とすることにより、水系インクおよび溶剤系インクの何れのインクに対しても記録特性を良好なものとすることができ、さらにインク受容層の厚みを厚くすることなく水系インクの滲みを防止することができる。
【００２８】
インク受容層の厚みは特に制限されることはないが、カールの発生を防止するため、上限として７０μｍ以下であることが好ましい。厚みの下限は、インクの滲み、特に水系インクの滲みを防止するため、５μｍ以上とすることが一般的である。しかし、本発明においては、インク受容層の厚みを５μｍ未満としても、水系インクの滲みを防止することができる。これは、インク受容層の表面張力が適度に高いため、インク受容層に速やかに吸収されないインクがインク受容層表面で広がって滲むことがなく、インク受容層に徐々に吸収されていくためと考えられる。一方、インク受容層の表面張力が低い場合、インクはインク受容層表面で広がり滲んでしまい、表面張力が高すぎる場合には、球状となったインクがインク受容層表面で動いてしまい、インクが偏りムラになってしまう。
【００２９】
このように、本発明においては、インク受容層の厚みを薄くしても水系インクの記録特性に支障を生じることがない。したがって、インク受容層を薄くすることが求められる転写用途に好適に使用することができる。転写用途として用いる場合、インク受容層の厚みは、０．５〜５μｍであることが好ましく、１〜３μｍであることがより好ましい。インク受容層の厚みを０．５μｍ以上とすることにより、滲みを防止することができ、５μｍ以下とすることにより、転写用途に好適に使用することができる。なお、支持体がなくインク受容層単独で取り扱う場合、搬送の関係上、３μｍ以上にすることが好ましい。
【００３０】
インク受容層には、上述した性能を害しない限り、アクリル変性ポリエステル樹脂および水溶性樹脂以外の樹脂を含ませてもよい。このような樹脂としては、ポリビニルブチラール樹脂、ポリエステル樹脂（アクリル変性されたものを除く）、エポキシ樹脂、塩化ビニリデン樹脂、塩化ビニル−アクリル共重合体樹脂、塩化ビニル−酢酸ビニル共重合体樹脂、塩素化ポリオレフィン樹脂、ウレタン樹脂、アルキド樹脂、ゴム系樹脂などがあげられる。ただし、アクリル変性ポリエステル樹脂および水溶性樹脂の合計を、インク受容層中の全樹脂成分の８０重量％以上とすることが好ましく、９０重量％以上とすることがより好ましい。
【００３１】
本発明のインクジェット記録材料のインク受容層は、厚みが薄くても良好な記録特性を有しており、被着体に転写するインク受容層の厚みを薄くできることから、被着体の質感を損なうことがなく、転写時にインク受容層に皺が入ったり割れることもなく、転写用途に好適に用いることができる。特に、被着体が被着体の表面が曲面や凹凸である場合や、被着体が可撓性を有し変形するようなものである場合に好適に用いることができる。
【００３２】
このような転写用途として用いる場合、インク受容層が支持体上に形成されてなり、インクジェット記録材料から支持体が除去可能な構成とすることが好ましい。このような構成とするには、例えば、支持体のインク受容層を形成する側の面にシリコーン系離型剤などで離型処理を施し、離型処理面とインク受容層との間を剥離可能としたり、支持体上に剥離調整層、インク受容層を順次設け、剥離調整層と支持体との間を剥離可能とする手段があげられる。剥離調整層は、支持体との接着力が弱く、インク受容層と強固に接着するものであり、例えば支持体がポリエステルフィルムの場合、剥離調整層は、ポリビニルアルコールやナイロンなどから構成することが好ましい。
【００３３】
インク受容層を被着体に転写するには、（１）インク受容層上に接着剤層を形成し、接着剤層を被着体に貼り付けた後、支持体を除去する方法、（２）インク受容層上に両面接着シートの一方の面を貼り付け、両面接着シートの他方の面を被着体に貼り付けた後、支持体を除去する方法があげられる。インク受容層を被着体に転写するのは、インク受容層に記録を行う前であっても、記録を行った後であっても構わない。ただし、剥離調整層を有するタイプの場合、剥離調整層がインクを十分に透過しない場合もあることから、記録後に転写を行うことが好ましい。また、記録後にインク受容層を転写する場合、記録は鏡像で行うようにする。
【００３４】
インク受容層を被着体に転写させる場合、可撓性を付与するため、インク受容層中には可塑剤を添加することが好ましい。可塑剤としては、フタル酸エステル系、アジピン酸エステル系、リン酸エステル系、トリメリット酸エステル系、クエン酸エステル系、エポキシ系、ポリエステル系、多価アルコール系の可塑剤などがあげられる。これらの中でも、記録特性を損なうことなく可撓性を付与することができる多価アルコール系の可塑剤が好適である。可塑剤の添加量は、インク受容層の全樹脂１００重量部に対し、４０重量部以下とすることが好ましく、５〜２５重量部とすることがより好ましい。
【００３５】
インク受容層中には、インク吸収性を向上させたり、ブロッキングを防止するために顔料を含有させてもよい。顔料としては、シリカ、クレー、タルク、炭酸カルシウム、硫酸カルシウム、硫酸バリウム、珪酸アルミニウム、酸化チタン、合成ゼオライト、アルミナ、スメクタイトなどの無機顔料の他、スチレン樹脂、ウレタン樹脂、ベンゾグアナミン樹脂、シリコーン樹脂、アクリル樹脂などからなる樹脂ビーズ、若しくはこれらを原料とする中空樹脂ビーズなどの有機顔料があげられ、これらを１種又は２種以上混合して使用することができる。顔料の添加量は、インク受容層の全樹脂１００重量部に対し、通常３〜２００重量部程度である。
【００３６】
また、インク受容層中には、レベリング剤、紫外線吸収剤、酸化防止剤、キレート剤などの添加剤を添加してもよい。
【００３７】
インク受容層を形成する方法としては、インク受容層の構成成分を適当な溶媒に溶解又は分散させて塗布液を調製し、当該塗布液をロールコーティング法、バーコーティング法、スプレーコーティング法、エアナイフコーティング法などの公知の方法により支持体上に塗布・乾燥させる方法があげられる。ただし、乾燥温度は、アクリル変性ポリエステル樹脂エマルジョンの最低造膜温度以上で行う。
【００３８】
なお、カールの発生を防止するため、支持体のインク受容層とは反対側の面にバックコート層を設けたり、帯電を防止するため、インク受容層上や支持体のインク受容層とは反対側の面に帯電防止層を設けてもよい。
【実施例】
【００３９】
以下、実施例により本発明を更に説明する。なお、「部」、「％」は特に示さない限り、重量基準とする。
【００４０】
［実施例１］
厚み１００μｍの透明ポリエステルフィルム（メリネックス535：帝人デュポンフィルム社）上に、下記の組成からなるインク受容層塗布液を、乾燥後の厚みが９μｍとなるようにバーコーティング法により塗布し、１２０℃で５分乾燥してインク受容層を形成し、実施例１のインクジェット記録材料を得た。
【００４１】
＜インク受容層塗布液＞
・アクリル変性ポリエステル樹脂エマルジョン    ５０．０部
（ペスレジンA-613D：高松油脂社、固形分２０％）
・ポリビニルピロリドン                          ２．５部
（Ｋ−９０：アイエスピー・ジャパン社、固形分１００％）
・水                                          ５０．８部
・メタノール変性アルコール                    ２１．８部
【００４２】
［実施例２］
実施例１のインク受容層塗布液のポリビニルピロリドンの添加量を３．０部に変更した以外は、実施例１と同様にして実施例２のインクジェット記録材料を得た。
【００４３】
［実施例３］
実施例１のインク受容層塗布液のポリビニルピロリドンの添加量を４．０部に変更した以外は、実施例１と同様にして実施例３のインクジェット記録材料を得た。
【００４４】
［実施例４］
実施例１のインク受容層塗布液のポリビニルピロリドンの添加量を６．５部に変更した以外は、実施例１と同様にして実施例４のインクジェット記録材料を得た。
【００４５】
［実施例５］
実施例１のインク受容層塗布液のポリビニルピロリドンの添加量を８．０部に変更した以外は、実施例１と同様にして実施例５のインクジェット記録材料を得た。
【００４６】
［実施例６］
実施例１のインク受容層塗布液のポリビニルピロリドンの添加量を１０．０部に変更した以外は、実施例１と同様にして実施例６のインクジェット記録材料を得た。
【００４７】
［実施例７］
実施例１のインク受容層塗布液のポリビニルピロリドンを、水溶性樹脂であるナイロン（ＡＱナイロンA-90：東レ社、固形分１００％）に変更し、添加量を４．０部に変更した以外は、実施例１と同様にして実施例７のインクジェット記録材料を得た。
【００４８】
［比較例１］
実施例１のインク受容層塗布液のアクリル変性ポリエステル樹脂エマルジョンを、無変性のポリエステル樹脂エマルジョン（ペスレジンA-610：高松油脂社、固形分２５％）に変更し、添加量を４０．０部に変更した以外は、実施例１と同様にして比較例１のインクジェット記録材料を得た。
【００４９】
［比較例２］
比較例１のインク受容層塗布液のポリビニルピロリドンの添加量を４．０部に変更した以外は、比較例１と同様にして比較例２のインクジェット記録材料を得た。
【００５０】
［比較例３］
比較例１のインク受容層塗布液のポリビニルピロリドンの添加量を１０．０部に変更した以外は、比較例１と同様にして比較例３のインクジェット記録材料を得た。
【００５１】
［比較例４］
実施例３のインク受容層塗布液のアクリル変性ポリエステル樹脂エマルジョンを、アクリル樹脂エマルジョン（ジョンクリルJ-780：ジョンソン社、固形分４８％）に変更し、添加量を２０．８部に変更した以外は、実施例３と同様にして比較例４のインクジェット記録材料を得た。
【００５２】
［比較例５］
実施例１のインク受容層塗布液からポリビニルピロリドンを除いた以外は、実施例１と同様にして比較例５のインクジェット記録材料を得た。
【００５３】
［比較例６］
実施例１のインク受容層塗布液からアクリル変性ポリエステル樹脂エマルジョンを除いた以外は、実施例１と同様にして比較例６のインクジェット記録材料を得た。
【００５４】
［比較例７］
実施例１のインク受容層塗布液を下記の処方に変更した以外は、実施例１と同様にして比較例７のインクジェット記録材料を得た。
【００５５】
＜インク受容層塗布液＞
・ポリビニルブチラール樹脂                        １０部
（エスレックBM-S：積水化学工業社、固形分１００％）
・メチルエチルケトン                              ４５部
・トルエン                                        ４５部
【００５６】
［比較例８］
実施例１のインク受容層塗布液を下記の処方に変更した以外は、実施例１と同様にして比較例８のインクジェット記録材料を得た。
【００５７】
＜インク受容層塗布液＞
・ポリビニルアルコール樹脂                        １０部
（ゴーセノールAH-17：日本合成化学工業社、固形分１００％）
・水                                              ９０部
【００５８】
実施例１〜７および比較例１〜８のインク受容層塗布液中の樹脂固形分を表１に示す。
【００５９】
【表１】
2006297911.tif 000002
【００６０】
実施例１〜７および比較例１〜８で得られたインクジェット記録材料につき、水系インクおよび溶剤系インク（グリコール系インク）を用いてインクジェットプリンタ（水系インクでは「ＰＭ−７０００Ｃ：ＥＰＳＯＮ社」を用い、溶剤系インクでは「ＳＣ−５００：Ｒｏｌａｎｄ社」を用いた）で記録を行い、水系インク及び溶剤系インクそれぞれについて、以下の印字適性の評価を行った。結果を表２に示す。
【００６１】
（１）滲み防止性
記録後のインクジェット記録材料の印字部の滲みを目視で観察した。その結果、滲みが全くないものを「○」、若干滲んでいるものを「△」、滲んで画像にならないものを「×」とした。
【００６２】
（２）印字部のムラ
記録後のインクジェット記録材料の印字部でインクが偏りムラになっていないものを「○」、インクがわずかに偏り若干ムラになっているものを「△」、インクが著しく偏り激しくムラとなっているものを「×」とした。
【００６３】
【表２】
2006297911.tif 000003
【００６４】
表２の結果から明らかなように、インク受容層がアクリル変性ポリエステル樹脂エマルジョンおよび水溶性樹脂から形成されてなる実施例１〜７のインクジェット記録材料は、水系インクおよび溶剤系インクの記録特性に優れるものであった。特に、実施例２〜５のインクジェット記録材料は、アクリル変性ポリエステル樹脂エマルジョンと水溶性樹脂であるポリビニルピロリドンとが最適な範囲で混合されていることから、水系インクおよび溶剤系インクの記録特性に特に優れるものであった。
【００６５】
一方、比較例１〜８のインクジェット記録材料は、実施例のインクジェット記録材料に比べ、水系インクおよび溶剤系インクの記録特性に劣るものであった。
【００６６】
［実施例８〜１４］、［比較例９〜１５］
厚み１００μｍの離型ポリエステルフィルム（ＴＮ−２００：東洋紡績社）の離型処理面上に、実施例１〜７、比較例１〜７で用いたインク受容層塗布液にソルビトールを１部加え、インク受容層の厚みを２．５μｍと変更した以外は、実施例１〜７、比較例１〜７と同様にしてインク受容層を形成し、実施例８〜１４、比較例９〜１５のインクジェット記録材料を得た。
【００６７】
［比較例１６］
比較例８のインク受容層の厚みを３μｍと変更した以外は比較例８と同様にして、比較例１６のインクジェット記録材料を得た。
【００６８】
実施例８〜１４および比較例９〜１６で得られたインクジェット記録材料につき、水系インクを用いてインクジェットプリンタ（「ＰＭ−７０００Ｃ：ＥＰＳＯＮ社」）で記録を行い、先程と同様にして印字適性の評価を行った。結果を表３に示す。
【００６９】
（１）滲み防止性
記録後のインクジェット記録材料の印字部の滲みを目視で観察した。その結果、滲みが全くないものを「○」、若干滲んでいるものを「△」、滲んで画像にならないものを「×」とした。
【００７０】
（２）印字部のムラ
記録後のインクジェット記録材料の印字部でインクが偏りムラになっていないものを「○」、インクがわずかに偏り若干ムラになっているものを「△」、インクが著しく偏り激しくムラとなっているものを「×」とした。
【００７１】
【表３】
2006297911.tif 000004
【００７２】
表３の結果から明らかなように、インク受容層がアクリル変性ポリエステル樹脂エマルジョンおよび水溶性樹脂から形成されてなる実施例８〜１４のインクジェット記録材料は、インク受容層の厚みが２．５μｍと薄いにもかかわらず、水系インクの記録特性に優れるものであった。特に、実施例９〜１２のインクジェット記録材料は、アクリル変性ポリエステル樹脂エマルジョンとポリビニルピロリドンとが最適な範囲で混合されていることから、インク受容層の厚みが薄くても水系インクの記録特性に特に優れるものであった。
【００７３】
一方、比較例９〜１６のインクジェット記録材料は、実施例のインクジェット記録材料に比べ、インク受容層の厚みを薄くした場合の水系インクの記録特性に劣るものであった。
【００７４】
なお、無変性のポリエステル樹脂エマルジョン１００重量部に対しポリビニルピロリドン４０重量部の割合でインク受容層が形成されている比較例１０は、比較的良好な結果を示しているが、アクリル変性ポリエステル樹脂エマルジョン１００重量部に対しポリビニルピロリドン４０重量部の割合でインク受容層が形成されている実施例１０に比べて記録特性が劣っている。したがって、無変性のポリエステル樹脂エマルジョンに比べ、アクリル変性ポリエステル樹脂エマルジョンが記録特性に優れることが示されている。
【００７５】
次いで、厚み７５μｍのセパレータ（ダイヤホイルMRF75：三菱化学ポリエステルフィルム社）上に、下記の組成からなる感圧接着層塗布液を、乾燥後の厚みが２０μｍとなるようにバーコーティング法により塗布し、１２０℃で３分乾燥して感圧接着層を形成し、当該接着層上に同様のセパレータを貼り合わせ、両面にセパレータが設けられてなる両面接着シートを得た。
【００７６】
＜感圧接着層塗布液＞
・アクリル系感圧接着剤                            ６０部
（ＳＫダイン1604S：綜研化学社、固形分４２％）
・酢酸エチル                                      ２０部
・トルエン                                        ２０部
【００７７】
次いで、両面接着シートの一方の面のセパレータを剥離し、記録後の実施例８〜１４および比較例９〜１６のインクジェット記録シートの記録面に貼り合わせた。次いで、被着体（市販の電話機の受話器）の一部分に両面接着シートの反対側の面を貼り合わせた。次いで、インクジェット記録材料から支持体を除去し、被着体の残りの部分に両面接着シートを貼り合わせ、被着体にインク受容層を転写した。その結果、実施例８〜１４のものは、被着体の質感を損なわないものであり、インク受容層に皺も生じることなく、転写の作業性が良好なものであった。また、転写されたインク受容層の画像の記録状態は良好なものであった。
【００７８】
一方、比較例９〜１６のものは、転写の作業性は良好なものの、転写されたインク受容層の画像の記録状態は不鮮明なものであった。